(57)【要約】【課題】透明導電膜のパターニングが良好な透明導電性フィルムを提供する。【解決手段】透明プラスチックフィルム基材１上の少なくとも一方の面に、金属微粒子を含む透明導電膜２と、硬化膜３とをこの順に積層した透明導電性フィルム１０。硬化膜３が、１分子中に３個以上６個以下のアクリロイル基を有し、かつアクリロイル当量が１５０以下の多官能（メタ）アクリレートと、光重合開始剤とを少なくとも含有する硬化膜形成用組成物を、透明プラスチックフィルム基材１上に塗布・硬化して形成されていることを特徴とする。【選択図】図１
2014165095.tif 000002
【特許請求の範囲】
【請求項１】
透明プラスチックフィルム基材上の少なくとも一方の面に、金属微粒子を含む透明導電膜と、硬化膜とをこの順に積層した透明導電性フィルムであって、
前記硬化膜が、１分子中に３個以上６個以下のアクリロイル基を有し、かつアクリロイル当量が１５０以下の多官能（メタ）アクリレートと、光重合開始剤とを少なくとも含有する硬化膜形成用組成物を、前記透明プラスチックフィルム基材上に塗布・硬化して形成されていることを特徴とする、透明導電性フィルム。
【請求項２】
前記硬化膜は、ＦＴ−ＩＲ法によって求められた炭素―炭素二重結合の伸縮振動の最大吸収ピーク強度Ｃｖ１と炭素―水素単結合の伸縮振動の最大吸収ピーク強度Ｃｖ２との比が、下記の関係を満たすことを特徴とする、請求項１に記載の透明導電性フィルム。
Ｃｖ１／Ｃｖ２≦０．２
【請求項３】
前記透明導電膜に含有される金属微粒子が金属ナノワイヤであることを特徴とする、請求項１又は２に記載の透明導電性フィルム。
【請求項４】
前記透明導電膜には、導電性パターン領域と非導電性パターン領域とを生成するパターン処理が施されていることを特徴とする、請求項１〜３のいずれかに記載の透明導電性フィルム。
【請求項５】
請求項１〜４のいずれかに記載の透明導電性フィルムを備えた、タッチパネル。
【発明の詳細な説明】
【技術分野】
【０００１】
本発明は、入力デバイスとして取り付けられるタッチパネルに用いられる透明導電性フィルムに関するものである。特に、静電容量式タッチパネルに用いた際の透明導電膜のパターニング性が良好な透明導電性フィルム及びその透明導電性フィルムを用いたタッチパネルに関する。
【背景技術】
【０００２】
近年、様々な電子機器のディスプレイ上に、入力デバイスとして透明なタッチパネルが取り付けられている。タッチパネルの方式としては、抵抗膜式や静電容量式等が挙げられる。特に、静電容量式は、マルチタッチが可能であり、モバイル機器等の用途に多く採用されている。この静電容量式のタッチパネルは、基板の表面及び裏面にそれぞれＸ座標及びＹ座標のパターンを形成した透明導電膜が金属配線パターンを介して回路に接続され、表面の透明導電膜と裏面の透明導電膜との間の電圧変化を検知できるような構造となっている。
【０００３】
従来より、透明導電膜としては、可視光透過率が高いこと、表面電気抵抗が低いこと、環境特性に優れていることから、インジウム系酸化物であるＩＴＯ膜が主に用いられている。透明導電膜としてのＩＴＯ膜の製造方法は、種々の方法が存在するが、主にスパッタリング法が用いられる。スパッタリング法は、真空中に希薄な不活性ガスを導入し、直流又は高周波放電で発生した不活性ガスイオンをＩＴＯターゲット材表面に加速衝突させ、ターゲットを構成する原子や分子を表面から叩き出し、基板上にＩＴＯ膜を付着形成する方法である。このスパッタリング法は、ある程度大きな面積でも、表面電気抵抗の低い導電層を形成できる点で優れているが、成膜速度が遅く、生産効率の向上が課題となっている。また、低抵抗化のために厚く均一なＩＴＯ膜を形成しなければならず、その結果、光透過率の減少、コストの高価格化、形成プロセスにおいて高温処理が必要になる等の問題があり、特にフィルム上での低抵抗化には限界があった。さらに、材料としてのＩＴＯは、インジウム資源枯渇の懸念があり代替材料が求められている。このようにＩＴＯ膜は、製膜過程においてその製造に多くの複雑な工程を必要としており、製造効率を飛躍的に向上させることが困難で、製造コストを抑制、低下することにも限界があった。
【０００４】
このような事情に鑑みて、透明導電膜の導電性を形成する材料としては、ＩＴＯ膜の代わりに、室温、大気圧下で導電膜の塗布が可能であり、簡易なプロセスで導電膜を形成することができる導電性微粒子を含有した塗料を使用することが提案されている。例えば、特許文献１にはカーボンナノチューブを、特許文献２にはπ共役系導電性高分子を、特許文献３には金属ナノワイヤを、透明導電材料として使用することが提案されている。
【先行技術文献】
【特許文献】
【０００５】
【特許文献１】特許第３６６５９６９号公報
【特許文献２】特開２００７−１７２９８４号公報
【特許文献３】特開２００９−７０６６０号公報
【発明の概要】
【発明が解決しようとする課題】
【０００６】
ところで、透明導電膜のパターンを形成する手法としては、レジストフィルム貼り付け、露光、現像、ケミカルエッチング、レジストフィルムの溶液中における剥離等の処理を透明導電膜に順次施す工程を有する、フォトリソグラフィ法が知られている。
【０００７】
透明導電材料として特に金属ナノワイヤを使用した場合、金属ナノワイヤの表面には耐久性を高めるための硬化膜が必要である。硬化膜は、金属ナノワイヤを保護する機能を持っているが、ケミカルエッチングによるパターニングの際には、金属ナノワイヤのエッチングを阻害する機能も持っている。特に、硬化膜の硬化度によってエッチング性が大きく変化するため、硬化度を一定にすることが難しく、透明導電膜のエッチング性が不安定で、パターニングが困難であるという問題があった。
【０００８】
本発明の目的は、上記の従来の問題点に鑑み、金属ナノワイヤを含む透明導電膜の上に硬化度が均一な硬化膜を形成することによって、透明導電膜のパターニングが良好な透明導電性フィルムを提供することにある。
【課題を解決するための手段】
【０００９】
本発明者らは、上記課題に対して鋭意検討を行い、以下に述べる手段を用いることによって上記課題を解決できることを見出した。
【００１０】
本発明の一態様は、透明プラスチックフィルム基材上の少なくとも一方の面に、金属微粒子を含む透明導電膜と、硬化膜とをこの順に積層した透明導電性フィルムであって、硬化膜が、１分子中に３個以上６個以下のアクリロイル基を有し、かつアクリロイル当量が１５０以下の多官能（メタ）アクリレートと、光重合開始剤とを少なくとも含有する硬化膜形成用組成物を、透明プラスチックフィルム基材上に塗布・硬化して形成されていることを特徴とする。
【００１１】
上記透明導電性フィルムでは、ＦＴ−ＩＲ法によって求められた炭素―炭素二重結合の伸縮振動の最大吸収ピーク強度Ｃｖ１と炭素―水素単結合の伸縮振動の最大吸収ピーク強度Ｃｖ２との比が、Ｃｖ１／Ｃｖ２≦０．２の関係を満たすように硬化膜が形成されることが好ましい。
また、上記透明導電性フィルムでは、透明導電膜に含有される金属微粒子が金属ナノワイヤであることが好ましい。
さらに、上記透明導電性フィルムの透明導電膜には、導電性パターン領域と非導電性パターン領域とを生成するパターン処理が施されていてもよい。
なお、上記透明導電性フィルムを用いてタッチパネルを構成することが可能である。
【発明の効果】
【００１２】
本発明によれば、金属ナノワイヤを含む透明導電膜の上に硬化度が均一な硬化膜を形成することによって、透明導電膜のパターニングが良好な透明導電性フィルムを実現することができる。
【図面の簡単な説明】
【００１３】
【図１】本発明の一実施形態に係る透明導電性フィルムの構成の一例を示す模式断面図
【図２】透明導電膜のパターン例（Ｘ座標）の説明図
【図３】透明導電膜のパターン例（Ｙ座標）の説明図
【発明を実施するための形態】
【００１４】
以下、本発明の透明導電性フィルムについて説明する。
本発明の一実施形態に係る透明導電性フィルム１０は、図１に示すように、透明プラスチックフィルム基材１と、透明プラスチックフィルム基材１の少なくとも一方の面にパターン形成された金属微粒子を含む透明導電膜２と、パターン形成後の透明導電膜２上に成膜された硬化膜３とを備える。
【００１５】
本発明で用いる透明プラスチックフィルム基材１は、有機高分子をフィルム状に溶融押出し又は溶液押出しを行ってフィルム状に成形し、必要に応じ、長手方向及び／又は幅方向に延伸、熱固定、熱弛緩処理を施したフィルムである。有機高分子の樹脂としては、成膜工程及び後工程において十分な強度があり、表面の平滑性が良好であれば、特に限定されないが、例えば、ポリエチレンテレフタレート、ポリブチレンテレフタレート、ポリエチレンナフタレート、ポリカーボネート、ポリエーテルスルホン、ポリスルホン、ポリアリレート、環状ポリオレフィン、ポリイミド等が用いられる。透明プラスチックフィルム基材１の厚さは、部材の薄型化と基板の可撓性とを考慮し、１０μｍ以上３００μｍ以下程度のものが用いられる。
【００１６】
透明プラスチックフィルム基材１に含有される材料としては、上記材料の他に、透明プラスチックフィルム基材１の表面に周知の種々の添加剤や安定剤、例えば帯電防止剤、紫外線防止剤、可塑剤、滑剤、易接着剤等を使用してもよい。また、薄膜との密着性を改善するため、前処理としてコロナ処理、低温プラズマ処理、イオンボンバード処理、薬品処理等を透明プラスチックフィルム基材１の表面に施してもよい。また、透明プラスチックフィルム基材１には、必要に応じて次のような表面処理を行ってもよい。すなわち、耐摩耗性、耐擦傷性、耐溶剤性、耐汚染性、耐光性、耐候性等を付与したハードコート処理等の薄膜をコーティングすることができる。
【００１７】
本発明における透明導電膜２に含まれる金属微粒子としては、例えば、金、銀、銅、パラジウム、白金、アルミニウム、及びニッケル等のいずれかを含有する金属微粒子、又はこの金属を含む合金の微粒子を用いることができる。金属微粒子の中でも、繊維状で、枝分かれがなく、ほぐれやすく、かつ繊維状物質の均一な分布密度を得やすいため、繊維と繊維のからまりの間に大きな開口部（隙間）が形成されるワイヤ状のものが、良好な光透過率を実現することができるという点で好ましい。このような形状をした導電性物質の例としては、カーボンナノチューブやワイヤ状の導電性金属である金属ナノワイヤを挙げることができる。本発明で金属ナノワイヤとは、形状が直線又は曲線の細い棒状で、材質が金属であるナノメートルサイズの微細な導電性物質である。微細な導電性物質が、繊維状、好ましくはワイヤ状であれば、複数の導電性物質が互いに絡み合って網の目状となる。これにより、少ない量の導電性物質であっても良好な電気伝導性を有する経路を形成することができ、透明導電膜２の電気抵抗値をより低下させることができ好ましい。さらに、このような網の目状を形成した場合、網の目の隙間部分の開口が大きいので、たとえ繊維状の導電性物質そのものが透明でなかったとしても、塗膜として良好な透明性を達成することが可能である。
【００１８】
金属ナノワイヤの金属として、具体的には鉄、コバルト、ニッケル、銅、亜鉛、ルテニウム、ロジウム、パラジウム、銀、カドミウム、オスミウム、イリジウム、白金、金が挙げられ、導電性の観点から金、銀、銅、白金が好ましい。
【００１９】
これら微細な導電性物質を分散させた透明導電膜２の成膜に用いられる透明導電性塗料を形成するための分散媒である液体としては、特に限定されることなく、既知の各種の分散媒を使用することができる。例えば、ヘキサン等の飽和炭化水素類、トルエン、キシレン等の芳香族炭化水素類、メタノール、エタノール、プロパノール、ブタノール等のアルコール類、アセトン、メチルエチルケトン（ＭＥＫ）、メチルイソブチルケトン、ジイソブチルケトン等のケトン類、酢酸エチル、酢酸ブチル等のエステル類、テトラヒドロフラン、ジオキサン、ジエチルエーテル等のエーテル類、Ｎ，Ｎ−ジメチルホルムアミド、Ｎ−メチルピロリドン（ＮＭＰ）、Ｎ，Ｎ−ジメチルアセトアミド等のアミド類、エチレンクロライド、クロルベンゼン等のハロゲン化炭化水素等を挙げることができる。また、分散媒の種類により、分散剤を使用することもできる。これら液体は、単独で使用することもできるし、２種類以上の混合したものを使用することもできる。
【００２０】
また、分散媒として、水も使用可能である。水を用いる場合には、透明プラスチックフィルム基材１の表面が疎水性の場合は、水をはじきやすく、透明導電性塗料を塗布する際に、均一な透明導電膜２が得ることが難しい。このような場合には、水にアルコールを混合するか、あるいは疎水性の透明プラスチックフィルム基材１への濡れ性を改善するような界面活性剤を選定して添加することで、均一な透明導電膜２を得ることができる。用いる分散媒としての液体の量は、特に制限されず、上記微細な導電性物質の分散液が塗布に適した粘度を有するようにすればよい。分散媒としての液体の量は、例えば、透明導電性物質１００重量部に対して、液体１００〜１００，０００重量部程度と広範囲に設定可能であって、透明導電性物質と分散媒の種類、使用する攪拌、分散装置に応じて適宜選択することができる。
【００２１】
上記原料を用いて透明プラスチックフィルム基材１上に透明導電膜２を形成するためには、導電性物質と分散媒と必要に応じて樹脂を含有させた分散液を透明プラスチックフィルム基材１上に塗布した後、乾燥させることで、透明プラスチックフィルム基材１上に均一な透明導電膜２を形成することができる。塗布方法としては、スプレーコート、バーコート、ロールコート、ダイコート、インクジェットコート、スクリーンコート、ディップコート等公知の塗布方法を用いることができる。
【００２２】
透明導電膜２の膜厚は、薄すぎると導体としての十分な導電性が達成できなくなる傾向にあり、厚すぎるとヘイズ値の上昇、全光線透過率の低下等で透明性が損なわれる傾向にある。透明導電膜２の膜厚は、通常は１０ｎｍ〜１０μｍの間で適宜調整を行うが、金属ナノワイヤのように導電性物質そのものが透明でない場合には、膜厚の増加によって透明性が失われ得やすい。そのため、より薄い膜厚の透明導電膜２を形成することが好ましい。この場合、きわめて開口部（隙間）の多い透明導電膜２にするが、接触式の膜厚計で測定したときの平均膜厚として１０ｎｍ〜５００ｎｍの膜厚範囲が好ましく、３０ｎｍ〜３００ｎｍがより好ましく、５０ｎｍ〜１５０ｎｍが最も好ましい。
【００２３】
透明導電膜２には、図２又は図３に示すようなパターンが形成される。透明導電膜２に形成されたパターンは、黒色で表した導電性パターン領域１２（透明プラスチックフィルム基材１上に硬化膜３及び透明導電膜２が積層された領域）と、白色で表した非導電性パターン領域１１（透明プラスチックフィルム基材１上で透明導電膜２がエッチングされた領域）とからなる。導電性パターン領域１２は、金属配線１３を介して電圧変化を検知できる回路に接続されている。人の指等が検出電極である導電性パターン領域１２に接近すると、全体の静電容量が変化することから回路の電圧が変動し、指などの接触位置が判定できる。図２又は図３に示すパターンを貼り合わせ、互いに直交するように組み合わせて、電圧変化を検知できる回路と接続することにより、２次元の位置情報が得られる。
【００２４】
透明導電膜２のパターン形成方法としては、透明導電膜２上にレジストを塗布し、パターンを露光・現像により形成した後に、透明導電膜２を化学的に溶解させるフォトリソグラフィによる方法、真空中で化学反応により気化させる方法、レーザーにより透明導電膜を昇華させる方法、等を用いることができる。透明導電膜２のパターン形成方法は、パターンの形状、精度等により適宜選択できるが、パターン精度、細線化を考慮し、フォトリソグラフィによる方法が好ましい。
【００２５】
本発明で用いる硬化膜３は、透明導電膜２を保護し、また透明導電性フィルム１０に機械的強度を持たせるために設けられる。硬化膜３に用いられる樹脂としては、特に限定はしないが、透明性と適度な硬度と機械的強度を持つ樹脂が好ましい。具体的には、３次元架橋の期待できる３官能以上のアクリレートを主成分とするモノマー又は架橋性オリゴマーのような光硬化性樹脂が好ましい。
【００２６】
硬化膜３に含まれる多官能（メタ）アクリレートとしては、１分子中に３個以上６個以下のアクリロイル基を有し、かつアクリロイル当量が１５０以下である。具体的には、トリメチロールプロパントリアクリレート、ジトリメチロールプロパンテトラアクリレート、ペンタエリスリトールトリアクリレート、ペンタエリスリトールテトラアクリレート、ジペンタエリスリトールトリアクリレート、ジペンタエリスリトールテトラアクリレート、ジペンタエリスリトールペンタアクリレート、ジペンタエリスリトールヘキサアクリレート等が挙げられる。ここで、アクリロイル当量とは、分子量をアクリロイル基の個数で除した値、すなわち、アクリロイル当量＝Ｍ／Ｎ（Ｍ：分子量、Ｎ：アクリロイル基の個数）で算出される値である。１分子中のアクリロイル基の個数が２個以下であると、官能基密度が低いために硬化が遅くなり、一般的な照度下では硬化が不十分となる。そのため、硬化度が不均一となり、エッチング性が著しく悪化する。また、アクリロイル当量が１５０より大きくなると、官能基密度が低いために硬化が遅くなり、一般的な照度下では硬化が不十分となる。そのため、硬化度が不均一となり、パターニング性が著しく悪化する。
【００２７】
また、硬化膜３は、光重合開始剤を含有している。ラジカル発生型の光重合開始剤としては、ベンゾイン、ベンゾインメチルエーテル、ベンゾインエチルエーテル、ベンゾインイソプロピルエーテル、ベンジルメチルケタール等のベンゾインとそのアルキルエーテル類、アセトフェノン、２、２、−ジメトキシ−２−フェニルアセトフェノン、１−ヒドロキシシクロヘキシルフェニルケトン、等のアセトフェノン類、メチルアントラキノン、２−エチルアントラキノン、２−アミルアントラキノン等のアントラキノン類、チオキサントン、２、４−ジエチルチオキサントン、２、４−ジイソプロピルチオキサントン等のチオキサントン類、アセトフェノンジメチルケタール、ベンジルジメチルケタール等のケタール類、ベンゾフェノン、４、４−ビスメチルアミノベンゾフェノン等のベンゾフェノン類及びアゾ化合物等が挙げられる。これらは、単独又は２種以上の混合物として使用でき、さらにはトリエタノールアミン、メチルジエタノールアミン等の第３級アミン、２−ジメチルアミノエチル安息香酸、４−ジメチルアミノ安息香酸エチル等の安息香酸誘導体等の光開始助剤等と組み合わせて使用することができる。
【００２８】
上記光重合開始剤の添加量は、主成分の樹脂に対して０．１重量％以上１０重量％以下であり、好ましくは０．５重量％以上５重量％以下である。下限値未満の場合では、硬化膜３の硬化が不十分となり好ましくない。また、上限値を超える場合は、硬化膜３の黄変を生じたり、耐候性が低下したりするため好ましくない。光硬化型樹脂を硬化させるのに用いる光は、紫外線、電子線、あるいはガンマ線等であり、電子線あるいはガンマ線の場合、必ずしも光重合開始剤や光開始助剤を含有する必要はない。これらの線源としては、高圧水銀灯、キセノンランプ、金属ハライドランプや加速電子等が使用できる。
【００２９】
また、硬化膜３の厚みは、特に限定されないが、５０ｎｍ以上５００ｎｍ以下の範囲が好ましい。下限値未満の場合では、透明導電膜２の保護が不十分となり好ましくない。また、上限値を超える場合は、透明導電膜２と金属配線１３との間の電気抵抗が高くなるため好ましくない。
【００３０】
硬化膜３は、主成分である樹脂（例えば、多官能（メタ）アクリレート）、金属酸化物材料、光重合開始剤を溶剤に溶解させ、ダイコーター、カーテンフローコーター、ロールコーター、リバースロールコーター、グラビアコーター、ナイフコーター、バーコーター、スピンコーター、マイクログラビアコーター等の公知の塗布方法で、この溶剤（硬化膜形成用組成物）を透明プラスチックフィルム基材１上に塗布することにより形成する。
【００３１】
本発明における硬化膜３は、フーリエ変換赤外分光法（ＦＴ−ＩＲ法）にて求めた炭素−炭素二重結合の伸縮振動のピーク強度Ｃｖ１と、炭素−水素単結合（Ｃ−Ｈ）の伸縮振動のピーク強度Ｃｖ２との比Ｃｖ１／Ｃｖ２が、Ｃｖ１／Ｃｖ２≦０．２である。ピーク強度比Ｃｖ１／Ｃｖ２が０．２以下であると、炭素−炭素二重結合基が十分に反応して架橋点が多数形成された保護層となり、安定したパターニング性を付与することができる。なお、ピーク強度Ｃｖ１は及びＣｖ２は、基材に由来するピークに重ならない波数領域のものを選択する。炭素−炭素二重結合の伸縮振動のピークは、例えば１６５０〜１６００ｃｍ−１の波数領域のもの、また、炭素−水素単結合（Ｃ−Ｈ）の伸縮振動のピークは、例えば３０００〜２８００ｃｍ−１の波数領域のものを選択し、各波数領域に存在するピークの極大値をピーク強度Ｃｖ１及びＣｖ２の値とする。
【００３２】
また、硬化膜３を形成する際には、必要に応じて適当な溶剤で希釈してよい。溶剤については、上記の主成分の樹脂を溶解するものであれば特に限定されない。具体的には、溶剤として、エタノール、イソプロピルアルコール、イソブチルアルコール、ベンゼン、トルエン、キシレン、アセトン、メチルエチルケトン、メチルイソブチルケトン、酢酸エチル、酢酸ｎ−ブチル、酢酸イソアミル、乳酸エチル、メチルセロソルブ、エチルセロソルブ、ブチルセロソルブ、メチルセロソルブアセテート、プロピレングリコールモノメチルエーテルアセテート、等が挙げられる。これらの溶剤は、１種を単独で用いてもよいし、２種以上を併用してもよい。
【００３３】
以下に、実施例及び比較例を挙げて本発明の有用性について具体的に説明する。但し、本発明は、これらの実施例に限定されるものではない。
【００３４】
＜実施例１＞
透明プラスチックフィルム基材１としてポリエチレンテレフタレートフィルム（東洋紡社製、Ａ４３００−１２５）を用い、一方の面に、透明導電膜２を形成するための塗液として金属ナノワイヤの水分散体（シグマアルドリッジ社製、７１６９４４）をダイコート法で塗布し、６０℃で１分間乾燥させて透明導電膜２を形成した。続いて、下記パターニング方法により透明導電膜２のパターンを形成した。さらに、透明導電膜２上に、下記組成の硬化膜を形成するための硬化膜形成用塗液Ａをマイクログラビアコーターで塗布し、６０℃で１分間乾燥させ、メタルハライドランプにより４００ｍＪ／ｃｍ２の紫外線を照射し、硬化膜３を形成した。硬化後の硬化膜３の膜厚は２００ｎｍであった。以上のようにして透明導電性フィルム１０を作製した。
【００３５】
［パターニング方法］
フォトリソグラフィ法
レジスト    ：ドライフィルムレジスト（日立化成社製、ＭＥ−３３１５）
露光        ：高圧水銀１００ｍＪ／ｃｍ２
現像液      ：１％炭酸ナトリウム  ５０℃
エッチング液：王水系エッチング液  ３０℃
剥離液      ：３％水酸化ナトリウム  ５０℃
【００３６】
［硬化膜形成用塗液Ａの組成］
樹脂  ：ライトアクリレートＰＥ−３Ａ（共栄社製）  １００重量部
開始剤：イルガキュア１８４（チバ・ジャパン社製）      ４重量部
溶剤  ：酢酸エチル                                １００重量部
【００３７】
＜実施例２＞
硬化膜形成用塗液Ａの代わりに下記組成の硬化膜形成用塗液Ｂを用いた以外は、実施例１と同様にして透明導電性フィルム１０を作製した。
【００３８】
［硬化膜形成用塗液Ｂの組成］
樹脂  ：ライトアクリレートＤＰＥ−６Ａ（共栄社製）  １００重量部
開始剤：イルガキュア１８４（チバ・ジャパン社製）        ４重量部
溶剤  ：酢酸エチル                                  １００重量部
【００３９】
＜比較例１＞
硬化膜形成用塗液Ａの代わりに下記組成の硬化膜形成用塗液Ｃを用いた以外は、実施例１と同様にして透明導電性フィルム１０を作製した。
【００４０】
［硬化膜形成用塗液Ｃの組成］
樹脂  ：ライトエステルＨＯＡ（Ｎ）（共栄社製）    １００重量部
開始剤：イルガキュア１８４（チバ・ジャパン社製）      ４重量部
溶剤  ：酢酸エチル                                １００重量部
【００４１】
＜比較例２＞
硬化膜形成用塗液Ａの代わりに下記組成の硬化膜形成用塗液Ｄを用いた以外は、実施例１と同様にして透明導電性フィルム１０を作製した。
【００４２】
［硬化膜形成用塗液Ｄの組成］
樹脂  ：ライトアクリレート３ＥＧ−Ａ（共栄社製）  １００重量部
開始剤：イルガキュア１８４（チバ・ジャパン社製）      ４重量部
溶剤  ：酢酸エチル                                １００重量部
【００４３】
透明導電性フィルム１０のパターニング性能は、下記のようにして評価した。
透明導電性フィルム１０をパターニングする際、エッチングに要する時間を各５点測定し、エッチング時間の安定性を以下のように判定した。
エッチングに要する時間の３σ  ３分以下            …  ○
エッチングに要する時間の３σ  ３分以上１０分以下  …  △
エッチングに要する時間の３σ  １０分以上          …  ×
【００４４】
表１の結果より、本発明の実施例に記載の透明導電性フィルム１０は、パターン形成時のパターニング性が良好であった。
【表１】
2014165095.tif 000003
【００４５】
一方、硬化膜３として１分子中に２個以下のアクリロイル基を有する比較例１及び比較例２に記載の透明導電性フィルムは、エッチングに要する時間が不安定でありエッチング加工性が困難であった。
【産業上の利用可能性】
【００４６】
本発明は、タッチパネルに用いられる透明導電性フィルムなどに有用である。
【符号の説明】
【００４７】
１  透明プラスチックフィルム基材  
２  透明導電膜
３  硬化膜
１０  透明導電性フィルム
１１  非導電性パターン領域
１２  導電性パターン領域
１３  金属配線
【図１】
2014165095.tif 000004
【図２】
2014165095.tif 000005
【図３】
2014165095.tif 000006